(57)【要約】【課題】光の反射防止性能、光の透過改良性能等を有する構造体に要求される条件として、表面形状のみならず、表面の物性に関するものも見出し、特に表面耐傷性等の機械的強度、汚れの付き難さ等を付与した構造体を提供すること、また、かかる特定の構造体を形成させる材料を提供すること。【解決手段】表面に、平均高さ１００ｎｍ以上１０００ｎｍ以下の凸部又は平均深さ１００ｎｍ以上１０００ｎｍ以下の凹部を有し、その凸部又は凹部が、少なくともある一の方向に対し平均周期５０ｎｍ以上４００ｎｍ以下で存在する構造体であって、該構造体が、光照射、電子線照射及び／又は加熱によって、（メタ）アクリレート化合物を含有する重合性組成物が重合したものであって、該（メタ）アクリレート化合物が、該（メタ）アクリレート化合物全体に対して、５３質量％以上のポリエチレングリコールジ（メタ）アクリレートを含有することを特徴とする構造体。【選択図】図１
2012242525.tif 000002
【特許請求の範囲】
【請求項１】
表面に、平均高さ１００ｎｍ以上１０００ｎｍ以下の凸部又は平均深さ１００ｎｍ以上１０００ｎｍ以下の凹部を有し、その凸部又は凹部が、少なくともある一の方向に対し平均周期５０ｎｍ以上４００ｎｍ以下で存在する構造体であって、該構造体が、光照射、電子線照射及び／又は加熱によって、（メタ）アクリレート化合物を含有する重合性組成物が重合したものであって、該（メタ）アクリレート化合物が、該（メタ）アクリレート化合物全体に対して、５３質量％以上のポリエチレングリコールジ（メタ）アクリレートを含有することを特徴とする構造体。
【請求項２】
上記ポリエチレングリコールジ（メタ）アクリレートが、下記式（１）で示されるものである請求項１に記載の構造体。
【化１】
2012242525.tif 000010
［式（１）中、Ｒは水素原子又はメチル基を示し、ｎは繰返し単位数を表し、平均値で８以上２５以下の数を示す。］
【請求項３】
上記（メタ）アクリレート化合物が更にウレタン（メタ）アクリレートを含有する請求項１又は請求項２に記載の構造体。
【請求項４】
２０℃における水の接触角が３５°以下となる表面を有する請求項１ないし請求項３の何れかの請求項に記載の構造体。
【請求項５】
２５℃における貯蔵弾性率が２ＧＰａ以下である請求項１ないし請求項４の何れかの請求項に記載の構造体。
【請求項６】
１８０℃における貯蔵弾性率が０．５ＧＰａ未満である請求項１ないし請求項５の何れかの請求項に記載の構造体。
【請求項７】
光の反射防止用及び／又は光の透過改良用である請求項１ないし請求項６の何れかの請求項に記載の構造体。
【請求項８】
請求項１ないし請求項７の何れかの請求項に記載の構造体の製造方法であって、表面に、平均高さ１００ｎｍ以上１０００ｎｍ以下の凹部又は平均深さ１００ｎｍ以上１０００ｎｍ以下の凸部を有し、その凹部又は凸部が、少なくともある一の方向に対し平均周期５０ｎｍ以上４００ｎｍ以下で存在する型に、重合性組成物を供給し、その上から基材を圧着し、該重合性組成物を硬化後、型から剥離することを特徴とする構造体の製造方法。
【請求項９】
表面に、平均高さ１００ｎｍ以上１０００ｎｍ以下の凹部又は平均深さ１００ｎｍ以上１０００ｎｍ以下の凸部を有し、その凹部又は凸部が、少なくともある一の方向に対し平均周期５０ｎｍ以上４００ｎｍ以下で存在する型に、（メタ）アクリレート化合物を含有する重合性組成物を供給し、該重合性組成物を、光照射、電子線照射及び／又は加熱することによって硬化させた後、該型から剥離する構造体の製造方法であって、該（メタ）アクリレート化合物が、該（メタ）アクリレート化合物全体に対して、５３質量％以上のポリエチレングリコールジ（メタ）アクリレートを含有することを特徴とする構造体の製造方法。
【請求項１０】
請求項１ないし請求項７の何れかの請求項に記載の構造体形成用の重合性組成物であって、（メタ）アクリレート化合物を含有し、該（メタ）アクリレート化合物が該（メタ）アクリレート化合物全体に対して５３質量％以上のポリエチレングリコールジ（メタ）アクリレートを含有することを特徴とする重合性組成物。
【発明の詳細な説明】
【技術分野】
【０００１】
本発明は、特定の表面形状を有する構造体に関するものであり、更に詳細には、特定の化合物を含有する重合性組成物が重合してなり、特定の表面形状を有する構造体に関するものである。また、特に、光の反射防止用及び／又は光の透過改良用に用いられる構造体に関するものである。
【背景技術】
【０００２】
ディスプレイ等に使用する表面層は、（ａ）一般にドライ法と言われているもの、すなわち、誘電体多層膜を気相プロセスで作成し、光学干渉効果で低反射率を実現したもの、（ｂ）一般にウエット法と言われているもの、すなわち、低屈折率材料を基板フィルム上にコーティングしたもの等が使用されてきた。また、これらとは原理的に全く異なる技術として、（ｃ）表面に微細構造を付与することにより、低反射率を発現させることができることが知られている（特許文献１〜特許文献１４）。
一般にかかる表面層には、光の反射防止性能や光の透過性向上性能が必要であるのみならず、実用化の際には摩耗や傷等に強い一定の機械的強度や汚れの付き難いことや、汚れの除去が容易であることが必要であった。
【０００３】
しかしながら、上記（ｃ）に記載した表面微細構造を利用した表面層については、良好な反射防止性能は得られるが、その一方で表面耐傷性等の機械的強度や防汚性等が不十分であったため、摩耗し易く、また傷等がつき易く、また、汚れが付き易かったり、除去しにくかったりと、そのため実用化には至っていなかった。
【０００４】
例えば、特許文献１ないし特許文献１３の中には、かかる反射防止膜用の材料が列記されているものもあり、重合性化合物として（メタ）アクリレート化合物が用いられることが記載されているものもある。しかしながら、そこに列記されている材料は、一般の構造体を形成するために通常用いられているもので、上記（ｃ）に記載した特殊な表面微細構造を有する表面層を、その材料面から、特に表面耐傷性等の機械的強度、防汚性、耐汚染性等について実用性のあるものにするという観点から検討した結果として得られたものではなかった。
【０００５】
特許文献１４は、上記（ｃ）の特殊な表面微細構造を有する表面層において、表面耐傷性等の機械的強度に着目し、それを材料面から解決しようとしている。しかしながら、表面の機械的強度、汚れの付き難さ等を更に改良するためには、表面の物性面からも、使用される材料面からも、更なる改良の余地があった。
【０００６】
また、特許文献１５には、上記（ｃ）の特殊な表面微細構造を有する反射防止膜の記載があるが、特許文献１５は反射防止膜のヘイズを改良する技術であり、表面耐傷性等の機械的強度や耐汚染性を改良するものではなく、更には、表面微細構造を転写で得るための型に特徴がある発明であり、構造体である反射防止膜の材料に特徴のある発明ではなかった。実際、特許文献１５の実施例記載の重合性組成物は、ポリエチレングリコールジ（メタ）アクリレートが、（メタ）アクリレート化合物全体に対して、５０質量％未満しか含有されていない。
【０００７】
また、特許文献１６には、接触角が９０°未満の親水性反射防止膜の記載があるが、接触角を９０°未満にする目的と効果は、曇り防止（防曇）であり、表面耐傷性等の機械的強度や耐汚染性を改良するものではなく、従って、材料としては全く異なるものであった。実際、特許文献１６の実施例には、ＳｉＯ２（ゾルゲル膜）、ＰＭＭＡ（ポリメタクリル酸メチル）、ポリスチレン等の一般的なものであった。
【０００８】
上記（ｃ）の「表面に微細構造を有する反射防止膜」は、反射を好適に防止させるように表面に極めて特殊な微細構造を有するので、上記表面の物性を改良するためには、使用される材料にも特殊性が要求され、また、得られた構造体の表面にも極めて特殊な物性が要求される。しかしながら、そもそも、そのような要求物性については殆ど検討されていなかった。
【０００９】
近年、液晶表示ディスプレイ（ＬＣＤ）、プラズマディスプレイ（ＰＤＰ）、有機ＥＬ（ＯＥＬ）、ＣＲＴ、フィールドエミッションディスプレイ（ＦＥＤ）等のフラットパネルディスプレイ（ＦＰＤ）関係の用途のみならず、レンズ、メーターフロントカバー、窓板、ヘッドライトカバー、ショーウィンドー等においても、ますます光の反射防止性や優れた光の透過性等が要求されるようになって来ているが、上記（ｃ）の「表面に微細構造を有する反射防止膜」においては、更なる表面物性の改良が必要であった。
【先行技術文献】
【特許文献】
【００１０】
【特許文献１】特開昭５０−０７００４０号公報
【特許文献２】特開平９−１９３３３２号公報
【特許文献３】特開２００３−０４３２０３号公報
【特許文献４】特開２００３−１６２２０５号公報
【特許文献５】特開２００３−２１５３１４号公報
【特許文献６】特開２００３−２４０９０３号公報
【特許文献７】特開２００４−００４５１５号公報
【特許文献８】特開２００４−０５９８２０号公報
【特許文献９】特開２００４−０５９８２２号公報
【特許文献１０】特開２００５−０１０２３１号公報
【特許文献１１】特開２００５−０９２０９９号公報
【特許文献１２】特開２００５−１５６６９５号公報
【特許文献１３】特開２００７−０８６２８３号公報
【特許文献１４】ＷＯ  ２００７／０４０１５９号公報
【特許文献１５】特開２００９−２８８３３７号公報
【特許文献１６】特開２００８−１５８２９３号公報
【発明の概要】
【発明が解決しようとする課題】
【００１１】
液晶表示ディスプレイ（ＬＣＤ）、プラズマディスプレイ（ＰＤＰ）等のフラットパネルディスプレイ（以下、「ＦＰＤ」と略記する）等は、その視認性確保のために、反射防止膜の装着は必須である。また、レンズ、メーターフロントカバー、窓板、ヘッドライトカバー、ショーウィンドー、額や展示ケースのカバー等においても、反射防止性能の付与が望まれている。
【００１２】
かかる用途に用いられる構造体としては、上記（ａ）又は（ｂ）に示した無機又は有機多層膜や、上記（ｃ）の表面微細構造による反射防止膜等が知られており、このうち、（ｃ）の表面微細構造を有する構造体は、特に優れた反射防止機能を有することが知られている。
【００１３】
しかしながら、（ｃ）表面微細構造を有する構造体については、その表面の有する好ましい形状（構造）については、光学の理論と共にかなり検討されているが、その形状（構造）を形成する材料については、あまり検討がされておらず、従って、特に、表面の機械的特性、汚れの付き難さ、汚れの拭き取り易さ等の性質が不十分であり、実用化には至っていなかった。
【００１４】
更に、一概に、特殊な表面微細構造を有する構造体の表面の「機械的特性を向上させる」、「汚れを付き難くする」、「汚れを拭き取り易くする」等といっても、表面の一般的物性をどのようなものにすれば良いかについてはあまり知られていなかった。
【００１５】
すなわち、本発明の課題は、光の反射防止性能、光の透過改良性能等を有する構造体に要求される条件として、表面形状のみならず、表面の物性をも見出し、特に表面耐傷性等の機械的強度、汚れの付き難さ、汚れの拭き取り易さ等の性質等を付与した構造体を提供することであり、また、かかる特定の表面形状と物性とを有する構造体を形成させることができる材料を提供することにある。
【課題を解決するための手段】
【００１６】
本発明者は上記課題を解決するために鋭意検討を行った結果、特定の表面形状を有する構造体を、特定の成分を含有する重合性組成物を重合させることによって形成すれば、構造体の表面の親水性を上げることができたり、貯蔵弾性率を好適の範囲に収めることができたりして、上記課題を解決できることを見出した。
【００１７】
すなわち、親水性を有する特定の（メタ）アクリレート化合物を、構造体の材料として特定量使用することによって構造体の表面の親水性が上がり、驚くことに、表面耐傷性等の機械的強度、汚れの付き難さ、汚れの拭き取り易さ等の性質を、構造体表面に付与できることを見出した。
具体的には、ポリエチレングリコールジ（メタ）アクリレートを、重合性組成物中の（メタ）アクリレート化合物全体に対して５３質量％以上含有させることによって、上記した表面特性に係わる課題を解決できることを見出し本発明に到達した。
【００１８】
すなわち、本発明は、表面に、平均高さ１００ｎｍ以上１０００ｎｍ以下の凸部又は平均深さ１００ｎｍ以上１０００ｎｍ以下の凹部を有し、その凸部又は凹部が、少なくともある一の方向に対し平均周期５０ｎｍ以上４００ｎｍ以下で存在する構造体であって、該構造体が、光照射、電子線照射及び／又は加熱によって、（メタ）アクリレート化合物を含有する重合性組成物が重合したものであって、該（メタ）アクリレート化合物が、該（メタ）アクリレート化合物全体に対して、５３質量％以上のポリエチレングリコールジ（メタ）アクリレートを含有することを特徴とする構造体を提供するものである。
【００１９】
また、本発明は、上記ポリエチレングリコールジ（メタ）アクリレートが、下記式（１）で示されるものである上記の構造体を提供するものである。
【化１】
2012242525.tif 000003
［式（１）中、Ｒは水素原子又はメチル基を示し、ｎは繰返し単位数を表し、平均値で８以上２５以下の数を示す。］
【００２０】
また、本発明は、上記（メタ）アクリレート化合物が更にウレタン（メタ）アクリレートを含有する上記の構造体を提供するものである。
【００２１】
また、本発明は、２０℃における水の接触角が３５°以下となる表面を有する上記の構造体を提供するものである。
【００２２】
また、本発明は、２５℃における貯蔵弾性率が２ＧＰａ以下である上記の構造体を提供するものであり、また、１８０℃における貯蔵弾性率が０．５ＧＰａ未満である上記の構造体を提供するものである。
【００２３】
また、本発明は、光の反射防止用及び／又は光の透過改良用である上記の構造体を提供するものである。
【００２４】
また、本発明は、上記構造体の製造方法であって、表面に、平均高さ１００ｎｍ以上１０００ｎｍ以下の凹部又は平均深さ１００ｎｍ以上１０００ｎｍ以下の凸部を有し、その凹部又は凸部が、少なくともある一の方向に対し平均周期５０ｎｍ以上４００ｎｍ以下で存在する型に、重合性組成物を供給し、その上から基材を圧着し、該重合性組成物を硬化後、型から剥離することを特徴とする構造体の製造方法を提供するものである。
【００２５】
また、本発明は、表面に、平均高さ１００ｎｍ以上１０００ｎｍ以下の凹部又は平均深さ１００ｎｍ以上１０００ｎｍ以下の凸部を有し、その凹部又は凸部が、少なくともある一の方向に対し平均周期５０ｎｍ以上４００ｎｍ以下で存在する型に、（メタ）アクリレート化合物を含有する重合性組成物を供給し、該重合性組成物を、光照射、電子線照射及び／又は加熱することによって硬化させた後、該型から剥離する構造体の製造方法であって、該（メタ）アクリレート化合物が、該（メタ）アクリレート化合物全体に対して、５３質量％以上のポリエチレングリコールジ（メタ）アクリレートを含有することを特徴とする構造体の製造方法を提供するものである。
【００２６】
また、本発明は、上記の構造体を形成するための重合性組成物であって、（メタ）アクリレート化合物を含有し、該（メタ）アクリレート化合物が該（メタ）アクリレート化合物全体に対して５３質量％以上のポリエチレングリコールジ（メタ）アクリレートを含有することを特徴とする重合性組成物を提供するものである。
【発明の効果】
【００２７】
本発明によれば、光の反射防止性能、光の透過改良性能等の光学的性能のみならず、表面耐傷性等の機械的強度に優れ、耐汚染性等に優れた構造体を提供することができる。
【図面の簡単な説明】
【００２８】
【図１】本発明の構造体の製造方法の一例を示す模式図である。
【図２】本発明の構造体の製造方法を説明するための連続製造装置の一例を示す模式図である。
【発明を実施するための形態】
【００２９】
１．構造体表面の形状
本発明の構造体は、表面に、平均高さ１００ｎｍ以上１０００ｎｍ以下の凸部又は平均深さ１００ｎｍ以上１０００ｎｍ以下の凹部を有していることが必須である。ここで凸部とは、基準となる面より出っ張った部分をいい、凹部とは、基準となる面より凹んだ部分をいう。本発明の構造体は、その表面に凸部を有していても、凹部を有していてもよい。また、凸部と凹部の両方を有していてもよく、更に、それらが連結して波打った構造を有していてもよい。
【００３０】
上記凸部又は凹部は、構造体の少なくとも一部に有していればよい。構造体が平板状又は膜状のものである場合には、該構造体の両面に有していてもよいが、少なくとも一方の表面の少なくとも一部に有していることが必須である。構造体が平板状又は膜状のものである場合には、一方の表面の実質的全面に有していることが好ましい。
【００３１】
中でも、凸部又は凹部は、構造体の空気と接している最表面に有していることが好ましい。空気は本発明の構造体とは屈折率が大きく異なり、互いに屈折率の異なる物質の界面が、本発明の特定の構造になっていることによって、反射防止性能や透過改良性能が良好に発揮されるからである。また、機械的外力を受け易い最表面に本発明の構造が存することによって、本発明の効果が発揮されて、表面耐傷性、耐汚染性等が改良されるからである。
【００３２】
凸部又は凹部は、構造体の少なくとも一の表面全体に均一に存在していることが、上記効果を奏するために好ましい。凸部の場合には、基準となる面からのその平均高さが、１００ｎｍ以上１０００ｎｍ以下であることが必須であり、凹部の場合にも、基準となる面からのその平均深さが、１００ｎｍ以上１０００ｎｍ以下であることが必須である。高さ又は深さは一定でなくてもよく、その平均値が上記範囲に入っていればよいが、実質的にほぼ一定の高さ又は一定の深さを有していることが好ましい。
【００３３】
凸部の場合でも、凹部の場合でも、その平均高さ又は平均深さは、１５０ｎｍ以上であることが好ましく、２００ｎｍ以上であることが特に好ましい。また、上限は、１０００ｎｍ以下であることが好ましく、７００ｎｍ以下であることがより好ましく、５００ｎｍ以下であることが特に好ましい。平均高さ又は平均深さが、小さすぎると、良好な光学特性が発現されない場合があり、大きすぎると、製造が困難になる等の場合がある。
【００３４】
構造体の表面が連結して波打った構造を有している場合には、表面全体に凸部が存在するか、又は、凹部が存在するかを決める。すなわち、基準となる面を、略最高部が形成する面にとるか、又は、略最深部が形成する面にとるかを決める。そうした上で、本発明の範囲は、最高部から最深部までの平均長さは、上記と同様の理由により、１００ｎｍ以上１０００ｎｍ以下であることが必須であり、１５０ｎｍ〜８００ｎｍが好ましく、２００ｎｍ〜７００ｎｍがより好ましく、３００ｎｍ〜５００ｎｍが特に好ましい。
【００３５】
本発明の構造体は、その表面に、上記凸部又は凹部が、少なくともある一の方向に対し平均周期５０ｎｍ以上４００ｎｍ以下で存在することが必須である。凸部又は凹部は、ランダムに配置されていてもよいし、規則性を持って配置されていてもよい。また、何れの場合でも、上記凸部又は凹部は、構造体の表面に実質的に均一に配置されていることが反射防止性や透過改良性の点で好ましい。また、少なくとも、ある一の方向について、平均周期が、５０ｎｍ以上４００ｎｍ以下となるように配置されていればよく、全ての方向に、その平均周期が５０ｎｍ以上４００ｎｍ以下となっている必要はない。
【００３６】
凸部又は凹部が、規則性を持って配置されている場合、上記のように、少なくともある一の方向の平均周期が、５０ｎｍ以上４００ｎｍ以下となるように配置されていればよいが、最も周期が短い方向（以下「ｘ軸方向」という）への周期が、５０ｎｍ以上４００ｎｍ以下となるように配置されていることが好ましい。すなわち、ある一の方向として、最も周期が短い方向をとったときに、周期が上記範囲内になっていることが好ましい。
【００３７】
上記平均周期（凸部又は凹部の配置場所に規則性がある場合は「周期」）は、７０ｎｍ以上が好ましく、１００ｎｍ以上がより好ましく、１２０ｎｍ以上が特に好ましく、１５０ｎｍ以上が更に好ましい。また、３００ｎｍ以下が好ましく、２５０ｎｍ以下がより好ましく、２００ｎｍ以下が特に好ましい。平均周期が短すぎても長すぎても、反射防止効果が充分に得られない場合がある。
【００３８】
本発明の構造体は、表面に上記構造を有するが、更に、一般に「モスアイ構造（蛾の眼構造）」と呼ばれる構造を有していることが、良好な反射防止性能を有している点で好ましい。また、特許文献１ないし特許文献１５の何れかの文献に記載の表面構造を有していることが、同じく良好な反射防止性能の点で好ましい。
【００３９】
高さ又は深さを平均周期で割った値であるアスペクト比は特に限定はないが、１以上が光学特性の点で好ましく、１．５以上がより好ましく、２以上が特に好ましい。また、５以下が構造体製造プロセス上好ましく、３以下が特に好ましい。本発明における重合性組成物を重合させることによって、アスペクト比が大きい（例えば、１．５以上）構造体が好適に形成できるようになった。従って、本発明における（メタ）アクリル系重合性組成物の特徴を発揮させるためにも、アスペクト比は大きいほど好ましく、１．５以上が特に好ましく、２以上が更に好ましい。
【００４０】
本発明の構造体は、表面に上記構造が付与されていることにより、光の反射率を低減させたり、光の透過性を向上させたりする。この場合の「光」は、少なくとも可視光領域の波長の光を含む光である。
【００４１】
２．構造体の構成と形成方法
更に、本発明の構造体は、光照射、電子線照射及び／又は加熱によって、（メタ）アクリレート化合物を含有する重合性組成物が重合したものであることが必須である。すなわち、本発明の構造体は、重合性組成物中の（メタ）アクリレート化合物の（メタ）アクリル基の炭素−炭素間二重結合が、光照射、電子線照射及び／又は加熱によって反応してできる。本発明において、「（メタ）アクリル」とは、「アクリル」又は「メタクリル」を意味する。
【００４２】
また、「光照射、電子線照射及び／又は加熱によって」とは、光照射、電子線照射及び加熱からなる群のうち、何れか１つの処理によってでもよく、そこから選ばれた２つの処理の併用によってでもよく、３つの処理全ての併用によってでもよい。
中でも、照射機器のコスト、普及度、硬化に要する時間（ラインスピード）等の点から光照射の内の紫外線照射によって硬化（重合）させることが好ましい。
【００４３】
本発明の構造体は、その材料となる重合性組成物中の（メタ）アクリル基の炭素−炭素二重結合が反応してできる。その反応率は特に限定はないが、全炭素−炭素二重結合に対して、７０％以上であることが好ましく、８５％以上であることがより好ましく、９０％以上であることが特に好ましい。ここで「反応率」とは、反応前後の（メタ）アクリル系重合性組成物を赤外線分光法（ＩＲ）、具体的にはフーリエ変換赤外分光光度計  Spectrum  One  D（Perkin  Elmer社製）全反射法（ＡＴＲ法）で測定されるエステル結合の炭素−酸素結合に帰属される１７２０ｃｍ-1の吸光度と、炭素−炭素結合に帰属される８１０ｃｍ-1の吸光度の比率から求めたものである。反応率が低すぎると、機械的強度の低下や耐薬品性の低下をまねく場合がある。
【００４４】
３．構造体形成用材料（重合性組成物）
上記したような特定の表面構造を有する本発明の構造体は、下記の材料（重合性組成物）から形成したときに、光の反射防止性能、光の透過改良性能等の光学的性能等が優れ、特に、表面耐傷性等の機械的強度；汚れの付き難さや水拭きによる汚れの拭き取り易さ等の性質（耐汚染性）；等に優れたものとなる。
すなわち、本発明の構造体は、（メタ）アクリレート化合物を含有する重合性組成物が重合したものであって、該（メタ）アクリレート化合物が、該（メタ）アクリレート化合物全体に対して、５３質量％以上のポリエチレングリコールジ（メタ）アクリレートを含有することを特徴とする。以下に、本発明の構造体用の材料について詳述する。
【００４５】
本発明の構造体は、「（メタ）アクリレート化合物を含有する重合性組成物」が重合することによって形成される。「重合性組成物」は、（メタ）アクリレート化合物を含有することが必須であるが、その他に、光重合開始剤、熱重合開始剤等の重合開始剤；バインダーポリマー；微粒子；酸化防止剤；紫外線吸収剤；光安定剤；消泡剤；離型剤；潤滑剤；レベリング剤等を含有することができる。これらは、従来公知のものの中から適宜選択して用いることができる。重合性組成物の成分には、（メタ）アクリレート化合物の重合によって内部に取り込まれるだけで、それ自体が重合に直接関与しないものも含まれる。
【００４６】
３−１．（メタ）アクリレート化合物
３−１−１．ポリエチレングリコールジ（メタ）アクリレート
本発明における上記重合性組成物は、（メタ）アクリレート化合物を必須成分として含有するが、該（メタ）アクリレート化合物は、該（メタ）アクリレート化合物全体に対して、５３質量％以上のポリエチレングリコールジ（メタ）アクリレートを含有することが必須である。ポリエチレングリコールジ（メタ）アクリレートを、（メタ）アクリレート化合物全体に対して５３質量％以上含有させることによって、構造体の表面に傷が付き難くなり、また、汚れが付き難くなったり、汚れが拭き取り易くなったりする。
【００４７】
また、前記した特定の微細構造を有する構造体の表面に親水性が良好に付与され、また、炭素−炭素二重結合の反応率、すなわち重合度が十分上がっても、２５℃及び／又は１８０℃における貯蔵弾性率を好適の範囲に収めることができ易くなる。また、それによって、特に、得られる構造体の、光の反射防止性能、光の透過改良性能等の光学的性能；表面耐傷性等の機械的強度；汚れの付き難さや水拭きによる汚れの拭き取り易さ（耐汚染性）；等が極めて優れたものとなる。
【００４８】
ポリエチレングリコールジ（メタ）アクリレートは、（メタ）アクリレート化合物全体に対して５３質量％以上含有させることが必須であるが、５５質量％以上含有させることがより好ましく、６０質量％以上含有させることが特に好ましく、６５質量％以上含有させることが更に好ましい。上限は特に限定はないが、９５質量％以下で含有させることが好ましく、９０質量％以下で含有させることが特に好ましく、８５質量％以下で含有させることが更に好ましい。ポリエチレングリコールジ（メタ）アクリレートを２種以上用いるときは、上記範囲はそれらの合計量である。
【００４９】
（メタ）アクリレート化合物全体に対して、ポリエチレングリコールジ（メタ）アクリレートの含有割合が少なすぎるときは、得られた構造体の前記した特定の微細構造を有する表面に親水性が良好に付与されない場合や、得られた構造体の２５℃及び／又は１８０℃における貯蔵弾性率を好適の範囲に収めることができない場合がある。また、その結果、表面対傷性等の機械的強度；汚れの付き難さや水拭きによる汚れの拭き取り易さ（耐汚染性）；等が十分に達成できない場合がある。
一方、ポリエチレングリコールジ（メタ）アクリレートの含有割合が多すぎるときは、親水性能の向上や、耐汚染性の向上には効果はあるが、表面耐傷性等の機械的強度を低下させる場合がある。
【００５０】
なお、上記質量％は、重合性組成物中のポリエチレングリコールジ（メタ）アクリレート、及び、ポリエチレングリコールジ（メタ）アクリレート以外の（メタ）アクリレート化合物、共に、単身での質量％である。例えば、これらの化合物は、しばしば溶液として入手したり使用したりするが、その場合でも、該化合物単身換算での質量％であり、溶媒は質量％の計算から除かれる。該化合物単身が固体の時は、固形分換算の質量％である。
【００５１】
ポリエチレングリコールジ（メタ）アクリレートのエチレングリコール鎖の長さは特に限定はないが、「−ＣＨ２ＣＨ２Ｏ−」を１単位として、平均で、４単位〜４０単位（式（１）におけるｎの平均値４〜４０）が好ましく、６単位〜３２単位（式（１）におけるｎの平均値６〜３２）がより好ましく、８単位〜２５単位（式（１）におけるｎの平均値８〜２５）が特に好ましく、１２単位〜２０単位（式（１）におけるｎの平均値１２〜２０）が更に好ましい。エチレングリコール鎖が短すぎても長すぎても、構造体の表面に良好な程度に親水性を付与できない場合がある。
【００５２】
また、エチレングリコール鎖が短すぎる場合には、２５℃における貯蔵弾性率が大きくなりすぎたり、親水性を付与できなくなる場合があり、一方、長すぎる場合には、硬化性が悪くなったり、２５℃における貯蔵弾性率が小さくなりすぎたり、低温安定性が悪くなり結晶化する場合がある。
その結果として、エチレングリコール鎖が短すぎても長すぎても、表面耐傷性等の機械的強度；汚れの付き難さや水拭きによる汚れの拭き取り易さ等の性質（耐汚染性）；等が十分に達成できない場合がある。
【００５３】
すなわち、上記ポリエチレングリコールジ（メタ）アクリレートが、下記式（１）で示されるものであるときに、上記効果を顕著に発揮する。すなわち、（繰り返し）単位数が平均値で８単位〜２５単位であるときに、上記した理由から特に好ましい。
【化２】
2012242525.tif 000004
［式（１）中、Ｒは水素原子又はメチル基を示し、ｎは繰返し単位数を表し、平均値で８以上２５以下の数を示す。］
【００５４】
（繰り返し）単位数が異なるポリエチレングリコールジ（メタ）アクリレートは１種を用いても２種類以上を併用してもよい。２種以上用いるときは、その合計量が５３質量％以上であることが必須である。
【００５５】
（メタ）アクリレート化合物、それに含まれるポリエチレングリコールジ（メタ）アクリレートの何れも、アクリレートでもメタクリレートでもよいが、アクリレートであることが、重合性が良好である点、硬化膜の機械強度の調整を行い易い点等から好ましい。
【００５６】
本発明においては、（メタ）アクリレート化合物として、ポリプロピレングリコールジ（メタ）アクリレートの含有を排除するものではないが、ポリプロピレングリコールジ（メタ）アクリレートより、ポリエチレングリコールジ（メタ）アクリレートの方が、格段に上記した性能に優れる。本発明は、ポリエチレングリコールジ（メタ）アクリレートを、（メタ）アクリレート化合物全体に対して、５３質量％以上含有することが特徴である。
【００５７】
３−１−２．ウレタン（メタ）アクリレート
本発明における（メタ）アクリレート化合物は、更に、ウレタン（メタ）アクリレートを含有することが好ましい。「ウレタン（メタ）アクリレート」とは、分子中にウレタン結合を有する（メタ）アクリレート化合物をいう。
【００５８】
本発明に用いられるウレタン（メタ）アクリレートは特に限定はなく、例えば、ウレタン結合の位置や個数、（メタ）アクリル基の位置や個数は特に限定はない。
【００５９】
本発明の構造体形成に用いられるウレタン（メタ）アクリレートの好ましい化学構造としては、（Ａ）分子中に（好ましくは複数個の）イソシアネート基を有する化合物に対して、分子中に水酸基と（好ましくは複数個の）（メタ）アクリル基を有する化合物を反応させて得られるような構造をもつもの、（Ｂ）複数個の水酸基を有する化合物にジイソシアネート化合物やトリイソシアネート化合物を反応させ、得られた化合物の未反応イソシアネート基に、ヒドロキシエチル（メタ）アクリレート等のように分子中に水酸基と（メタ）アクリル基を有する化合物を反応させて得られるような構造をもつもの等が挙げられる。
【００６０】
上記（メタ）アクリレート化合物が、ウレタン（メタ）アクリレートを含有することによって、硬化性、反応率が上がり、得られた構造体の２５℃及び／又は１８０℃における貯蔵弾性率を好ましい範囲に収めることができる。また、得られた構造体が柔軟性に優れたものになり、表面耐傷性等の機械的強度、耐汚染性等が十分に達成できるようになる。
【００６１】
ウレタン（メタ）アクリレートは、４官能以上のウレタン（メタ）アクリレートでも、３官能以下のウレタン（メタ）アクリレートでも好適に用いられる。また、ウレタン（メタ）アクリレートは１種でも２種類以上を併用してもよい。
かかるウレタン（メタ）アクリレートの化学構造には特に限定はなく、その重量平均分子量は、１０００以上３００００以下であることが好ましく、２０００以上５０００以下であることが特に好ましい。分子量が小さすぎると、柔軟性が低下する場合がある。
【００６２】
［４官能以上のウレタン（メタ）アクリレート］
ウレタン（メタ）アクリレートとしては、４官能以上のウレタン（メタ）アクリレートを含有するものであることが特に好ましい。すなわち、分子中に（メタ）アクリル基を４個以上有する化合物を含有することが特に好ましい。この場合のウレタン結合の位置や個数、（メタ）アクリル基が分子末端にあるか否か等は特に限定はない。分子中に（メタ）アクリル基を６個以上有する化合物が特に好ましく、１０個以上有する化合物が更に好ましい。また、分子中の（メタ）アクリル基の個数の上限は特に限定はないが、１５個以下が特に好ましい。
【００６３】
ウレタン（メタ）アクリレート分子中の（メタ）アクリル基の数が少なすぎると、得られた構造体の架橋密度や硬化性が低くなり、２５℃及び／又は１８０℃の貯蔵弾性率が低くなりすぎたり、構造体の膜質が柔らかくなりすぎたりすることがあり、表面耐傷性が劣る等、十分な機械強度が得られない場合がある。
一方、ウレタン（メタ）アクリレート分子中の（メタ）アクリル基の数が多すぎると、得られた構造体の架橋密度や硬化性は高くなるが、２５℃及び／又は１８０℃の貯蔵弾性率が高くなりすぎたり、構造体の膜質が脆くなりすぎたりして、表面耐傷性が劣る等、十分な機械強度が得られない場合がある。
【００６４】
（メタ）アクリレート化合物が、ポリエチレングリコールジ（メタ）アクリレートとウレタン（メタ）アクリレートとを含有すると、その相乗効果で、硬化性、柔軟性が向上することとなり、その結果、表面耐傷性等の機械的強度や耐汚染性が十分に達成できるようになる。
【００６５】
４官能以上のウレタン（メタ）アクリレートの構造は特に限定はないが、多価イソシアネート化合物（ａ）のイソシアネート基に、分子中に１個の水酸基と２個以上の（メタ）アクリル基を有する化合物（ｂ）の水酸基が反応してなるものであることが好ましい。
【００６６】
この場合の多価イソシアネート化合物（ａ）としては特に限定はなく、分子中に２個以上のイソシアネート基を有する化合物が挙げられる。分子中に２個のイソシアネート基を有する化合物としては、例えば、１，５−ナフチレンジイソシアネート、４，４'−ジフェニルメタンジイソシアネート、水添ジフェニルメタンジイソシアネート、１，３−フェニレンジイソシアネート、１，４−フェニレンジイソシアネート、トリレンジイソシアネート、ブタン−１，４−ジイソシアネート、ヘキサメチレンジイソシアネート、２，２，４−トリメチルヘキサメチレンジイソシアネート、２，４，４−トリメチルヘキサメチレンジイソシアネート、シクロヘキサン−１，４−ジイソシアネート、キシリレンジイソシアネート、イソホロンジイソシアネート、リジンジイソシアネート、ジシクロヘキシルメタン−４，４'−ジイソシアネート、１，３−ビス（イソシアネートメチル）シクロヘキサン、メチルシクロヘキサンジイソシアネート、ｍ−テトラメチルキシリレンジイソシアネート等が挙げられる。
【００６７】
また、分子中に３個のイソシアネート基を有する化合物としては、例えば、イソホロンジイソシアネート、トリレンジイソシアネート、ヘキサメチレンジイソシアネート、キシリレンジイソシアネート等を変性してなるトリメチロールプロパン付加アダクト体、ビューレット体、３量体化して６員環を形成させたイソシアヌレート体等が挙げられる。
イソシアヌレート体の原料となる２官能イソシアネートとしては特に限定はないが、本発明には、イソホロンジイソシアネート、トリレンジイソシアネート、ヘキサメチレンジイソシアネート（ＨＤＩ）のイソシアヌレート体がより好ましく、ヘキサメチレンジイソシアネート（ＨＤＩ）が３量体化したイソシヌレート体が、官能基間距離があり、柔軟性を付与する構造となっている点で特に好ましい。
【００６８】
分子中に１個の水酸基と２個以上の（メタ）アクリル基を有する化合物（ｂ）としては、特に限定はないが、分子中に３個以上（ｐ個とする）の水酸基を有する化合物（ｂ−１）の水酸基に、（メタ）アクリル酸が（ｐ−１）個反応した化合物；グリシジル（メタ）アクリレートと（メタ）アクリル酸が開環反応した化合物等が挙げられる。
【００６９】
ここで、「分子中に１個の水酸基と２個以上の（メタ）アクリル基を有する化合物（ｂ）」には、該化合物が２種以上の化合物を部分的に反応させて製造される場合に、分子中に２個以上の水酸基を有する化合物が混入する場合や、（メタ）アクリル基１個を有する化合物が混入する場合をも含むものとする。
【００７０】
化合物（ｂ）のうち、「分子中にｐ個（ｐは３以上の整数）の水酸基を有する化合物（ｂ−１）に、（メタ）アクリル酸が（ｐ−１）個反応した化合物」における、「分子中に３個以上の水酸基を有する化合物（ｂ−１）」としては特に限定はないが、例えば、グリセリン、トリメチロールエタン、トリメチロールプロパン、ペンタエリスリトール、テトラメチロールエタン、ジグリセリン、ジトリメチロールエタン、ジトリメチロールプロパン、ジペンタエリスリトール、ジテトラメチロールエタン；これらのエチレンオキサイド変性化合物；これらのプロピレンオキサイド変性化合物；イソシアヌル酸のエチレンオキサイド変性化合物、プロピレンオキサイド変性化合物、ε−カプロラクトン変性化合物；オリゴエステル等が挙げられる。
【００７１】
化合物（ｂ−１）における水酸基の数は、得られるウレタン（メタ）アクリレート中の官能基の数を多くできる点で、４個以上が特に好ましい。すなわち、化合物（ｂ−１）としては、具体的には例えば、ペンタエリスリトール、テトラメチロールエタン、ジグリセリン、ジトリメチロールエタン、ジトリメチロールプロパン、ジペンタエリスリトール、ジテトラメチロールエタン等が特に好ましい。
【００７２】
ジグリセリンを例にとると、ジグリセリンの４個の水酸基のうちの３個の水酸基に（メタ）アクリル酸が反応することによって、分子中に１個の水酸基と２個以上の（この場合は３個の）（メタ）アクリル基を有する化合物（ｂ）が合成される。更に、多価イソシアネート化合物（ａ）が、イソホロンジイソシアネートである場合を例にとると、イソホロンジイソシアネートの２個のイソシアネート基に、上記水酸基を１個と２個以上の（メタ）アクリル基を有する化合物（ｂ）が２個反応し、「４官能以上のウレタン（メタ）アクリレート」が合成される。このとき、分子中に１個の水酸基と３個の（メタ）アクリル基を有する化合物（ｂ）がイソホロンジイソシアネートに反応すれば、結果として、分子中に（メタ）アクリル基を６個有する「４官能以上のウレタン（メタ）アクリレート」が合成される。
【００７３】
［３官能以下のウレタン（メタ）アクリレート］
ウレタン（メタ）アクリレートとしては、３官能以下のウレタン（メタ）アクリレートでもよい。かかる３官能以下のウレタン（メタ）アクリレートの化学構造には特に限定はなく、公知のものが使用できる。
【００７４】
３官能以下のウレタン（メタ）アクリレートとしては、分子の両末端にそれぞれ１個ずつの（メタ）アクリル基を有する２官能ウレタン（メタ）アクリレートが挙げられる。かかる２官能ウレタン（メタ）アクリレートの化学構造には特に限定はない。
【００７５】
３−１−３．ポリオール（メタ）アクリレート
本発明の構造体を形成させるための（メタ）アクリレート化合物は、ポリオール（メタ）アクリレートを含有することもできる。本発明における「ポリオール（メタ）アクリレート」とは、アルコールと（メタ）アクリル酸との脱水縮合反応等で得られ、ウレタン結合もシロキサン結合も有さず、上記したポリエチレングリコールジ（メタ）アクリレート以外のものをいう。
【００７６】
２官能のポリオール（メタ）アクリレートとしては、例えば、１，４−ブタンジオールジ（メタ）アクリレート、１，６−ヘキサンジオールジ（メタ）アクリレート、１，９−ノナンジオールジ（メタ）アクリレート等の直鎖アルカンジオールジ（メタ）アクリレート；ジプロピレングリコールジ（メタ）アクリレート、トリプロピレングリコールジ（メタ）アクリレート、テトラプロピレングリコールジ（メタ）アクリレート、ポリプロピレングリコール＃４００ジ（メタ）アクリレート、ポリプロピレングリコール＃７００ジ（メタ）アクリレート等のアルキレングリコールジ（メタ）アクリレート；ペンタエリスリトールジ（メタ）アクリレート、ペンタエリスリトールジ（メタ）アクリレートモノステアレート、ペンタエリスリトールジ（メタ）アクリレートモノベンゾエート等の３価以上のアルコールの部分（メタ）アクリル酸エステル；ビスフェノールＡジ（メタ）アクリレート、ＥＯ変性ビスフェノールＡジ（メタ）アクリレート、ＰＯ変性ビスフェノールＡジ（メタ）アクリレート、水素化ビスフェノールＡジ（メタ）アクリレート、ＥＯ変性水素化ビスフェノールＡジ（メタ）アクリレート、ＰＯ変性水素化ビスフェノールＡジ（メタ）アクリレート、ビスフェノールＦジ（メタ）アクリレート、ＥＯ変性ビスフェノールＦジ（メタ）アクリレート、ＰＯ変性ビスフェノールＦジ（メタ）アクリレート、ＥＯ変性テトラブロモビスフェノールＡジ（メタ）アクリレート等のビスフェノール系ジ（メタ）アクリレート；ネオペンチルグリコールジ（メタ）アクリレート、ネオペンチルグリコールＰＯ変性ジ（メタ）アクリレート；ヒドロキシピバリン酸ネオペンチルグリコールエステルジ（メタ）アクリレート、ヒドロキシピバリン酸ネオペンチルグリコールエステルのカプロラクトン付加物ジ（メタ）アクリレート；１，６−ヘキサンジオールビス（２−ヒドロキシ−３−アクリロイルオキシプロピル）エーテル；トリシクロデカンジメチロールジ（メタ）アクリレート、イソシアヌル酸ＥＯ変性ジ（メタ）アクリレート等のジ（メタ）アクリレート等が挙げられる。
【００７７】
中でも、柔軟性を付与し、２５℃及び／又は１８０℃の貯蔵弾性率を調整するために、２官能のポリオール（メタ）アクリレートが好ましい。
【００７８】
３官能ポリオール（メタ）アクリレートとしては、例えば、グリセリンＰＯ変性トリ（メタ）アクリレート、トリメチロールプロパントリ（メタ）アクリレート、トリメチロールプロパンＥＯ変性トリ（メタ）アクリレート、トリメチロールプロパンＰＯ変性トリ（メタ）アクリレート、イソシアヌル酸ＥＯ変性トリ（メタ）アクリレート、イソシアヌル酸ＥＯ変性ε−カプロラクトン変性トリ（メタ）アクリレート、１，３，５−トリアクリロイルヘキサヒドロ−ｓ−トリアジン、ペンタエリスリトールトリ（メタ）アクリレート、ジペンタエリスリトールトリ（メタ）アクリレートトリプロピオネート等が挙げられる。
【００７９】
４官能以上のポリオール（メタ）アクリレートとしては、例えば、ペンタエリスリトールテトラ（メタ）アクリレート、ジペンタエリスリトールペンタ（メタ）アクリレートモノプロピオネート、ジペンタエリスリトールヘキサ（メタ）アクリレート、テトラメチロールエタンテトラ（メタ）アクリレート、オリゴエステルテトラ（メタ）アクリレート等が挙げられる。これらは、１種又は２種以上混合して用いられる。
【００８０】
３−１−４．エポキシ（メタ）アクリレート
また、本発明における（メタ）アクリル系重合性組成物は、エポキシ（メタ）アクリレートを含有することもできる。「エポキシ（メタ）アクリレート」とは、エポキシ基に（メタ）アクリル酸が反応して得られる構造を有する（メタ）アクリレート化合物をいう。
「エポキシ（メタ）アクリレート」は剛直な構造を持ち、配合することによって、膜質がもろくなったり、２５℃及び／又は１８０℃の貯蔵弾性率が高くなりすぎて、その結果、表面耐傷性や耐汚染性が悪くなったりする場合があるので注意する必要がある。
【００８１】
３−２．重合性組成物に含有される（メタ）アクリレート化合物以外の物質
本発明の構造体は、「（メタ）アクリレート化合物を含有する重合性組成物」が重合することによって形成される。「重合性組成物」は、（メタ）アクリレート化合物以外に、光重合開始剤、熱重合開始剤等の重合開始剤；重合禁止剤；補足剤；連鎖移動剤；バインダーポリマー；微粒子；酸化防止剤；紫外線吸収剤；光安定剤；消泡剤；離型剤；潤滑剤；レベリング剤；シリコーンオイル；変性シリコーンオイル等を含有することができる。
これらは、従来公知のものの中から適宜選択して用いることができる。重合性組成物の成分には、（メタ）アクリレート化合物の重合によって内部に取り込まれるだけで、それ自体が重合に直接関与しないものも含まれる。
【００８２】
３−２−１．重合開始剤
本発明における重合性組成物には、重合開始剤等を含有させることが好ましい。本発明の構造体が、光照射によって形成される場合には、その材料となる重合性組成物には、光重合開始剤が含有されることが好ましい。光重合開始剤としては特に限定はないが、ラジカル重合に対して従来用いられている公知のもの、例えば、アセトフェノン類、ベンゾフェノン類、アルキルアミノベンゾフェノン類、ベンジル類、ベンゾイン類、ベンゾインエーテル類、ベンジルジメチルアセタール類、ベンゾイルベンゾエート類、α−アシロキシムエステル類等のアリールケトン系光重合開始剤；スルフィド類、チオキサントン類等の含硫黄系光重合開始剤；アシルジアリールホスフィンオキシド等のアシルホスフィンオキシド類；アントラキノン類等が挙げられる。また、光増感剤を併用させることもできる。
【００８３】
本発明の構造体が、電子線照射によって形成される場合には、その材料となる重合性組成物に重合開始剤の含有は必須ではないが、含有されていてもよい。
【００８４】
本発明の構造体が、熱重合によって形成される場合には、熱重合開始剤が含有されることが好ましい。熱重合開始剤としては、ラジカル重合に対して従来用いられている公知のものが使用可能であるが、例えば、過酸化物、ジアゾ化合物等が挙げられる。
【００８５】
光重合開始剤、熱重合開始剤等の重合開始剤の配合量は、（メタ）アクリレート化合物１００重量部に対して、通常０．２〜１０重量部、好ましくは０．５〜７重量部の範囲で用いられる。
【００８６】
４．接触角
本発明の構造体は、その材料となる重合性組成物中のポリエチレングリコールジ（メタ）アクリレートを、（メタ）アクリレート化合物全体に対して５３質量％以上含有させることが必須であるが、ポリエチレングリコールジ（メタ）アクリレートを含有させることによって、表面を親水性にすることが好ましい。ここで、「親水性」とは、２０℃における水の接触角（本発明おいては、単に「接触角」と略記する場合がある）が小さい性質をいう。
【００８７】
本発明において、接触角は、表面に規定した微細凹凸構造を持った構造体に水を１滴滴下し、接線法により求めた水の接触角を言う。接触角の測定はDataphysica（Filderstadt）社製の接触角測定装置、Model  OCAH-200を用いて測定を行った。そして、本発明においては、そのように測定したものとして定義される。
【００８８】
本発明における構造体は、特にその表面が親水性になっているものには限定されないが、表面が親水性であると、意外にも、汚れの付き難さや水拭きによる汚れの拭き取り易さ等の性質（耐汚染性）を付与した構造体を提供することが可能となる。
【００８９】
具体的には、２０℃における水の接触角が３５°以下となる表面を有する上記した構造体が好ましい。より好ましくは接触角が３０°以下、特に好ましくは２５°以下、更に好ましくは１８°以下である。構造体の表面の接触角が大きすぎると（親水性でないと）、構造体の表面の汚れの付き難さや水拭きによる汚れの拭き取り易さ（耐汚染性）等が十分でない場合がある。
【００９０】
一般の平滑な表面に関しては、その表面が親水性になっても、耐汚染性等に優れるようになるとは言えない。すなわち、通常の平滑な表面においては、親水性にしても汚れが付き難くなるとも一般には考えられない。
しかしながら、前記した「反射を防止する性質を有する特殊な形状」を有する表面においては、意外にも、表面が親水性であると、該表面の耐汚染性が向上する。本発明は、上記した特殊な表面微細構造において、その表面を親水性にすることにより、耐汚染性等に優れる表面物性が実現することを見出してなされた。
【００９１】
表面を親水性にする方法としては、通常、水酸基、カルボキシル基等の親水性官能基を導入することが考えられるが、ポリエチレングリコールジ（メタ）アクリレートのポリエチレングリコール鎖で親水性を付与した表面が、特異的に、耐汚染性や表面耐傷性等の機械的強度等に優れている。また、前記した通り、ポリプロピレングリコール鎖で親水性を付与した表面より、ポリエチレングリコール鎖で親水性を付与した表面の方が、特異的に、耐汚染性、及び表面耐傷性等の機械的強度等に優れている。
【００９２】
接触角を調整するためには、本発明の構造体形成のための材料である重合性組成物の組成、例えば、（メタ）アクリレート化合物の種類や含有量を調整する。
特に、ポリエチレングリコールジ（メタ）アクリレートの種類（エチレングリコールの繰返し数、特に繰返し数が平均で８から２５のものを含有させる）を調整したり、（メタ）アクリレート化合物の全体量に対するポリエチレングリコールジ（メタ）アクリレートの量を５３質量％以上の範囲で調整したりして行なう。
【００９３】
５．貯蔵弾性率（２５℃と１８０℃における貯蔵弾性率）
本発明の構造体の２５℃における貯蔵弾性率（本発明においては、単に「貯蔵弾性率」と略記する場合がある）は、特に限定はないが、２ＧＰａ以下が好ましく、０．０５〜２ＧＰａがより好ましく、０．０８〜１．８ＧＰａが特に好ましく、０．１〜１．５ＧＰａが更に好ましく、０．２〜１．３ＧＰａが最も好ましい。
また、本発明の構造体の１８０℃における貯蔵弾性率（本発明においては、単に「１８０℃貯蔵弾性率」と略記する場合がある）は、特に限定はないが、０．５ＧＰａ未満が好ましく、０．０５〜０．４８ＧＰａがより好ましく、０．１〜０．４６ＧＰａが特に好ましく、０．１５〜０．４５ＧＰａが更に好ましい。
【００９４】
貯蔵弾性率は、測定物の形状や大きさには依存しない物性であるが、本発明においては、構造体から約５ｍｍ×約４０ｍｍ×約１００μｍ（厚さ）に切り出したテストピースで測定されるか、又は、別途この大きさになるように重合させたテストピースで測定される。測定装置は、セイコーインスツルメント社製の動的粘弾性試験機ＤＭＳ６１００を用いて、上記形状のテストピースを、２０ｍｍの方向で挟み、−２０℃〜２００℃の範囲で走査し、２５℃と１８０℃の貯蔵弾性率を測定する。もし周波数依存性がある場合には、１０Ｈｚで測定された貯蔵弾性率が採用される。
【００９５】
「貯蔵弾性率」や「１８０℃貯蔵弾性率」が低すぎる場合も高すぎる場合も、使用温度（例えば室温）での機械的強度が劣り、構造体の表面が摩耗し易くなったり、表面に傷が付き易くなったりする場合がある。
【００９６】
貯蔵弾性率や「１８０℃貯蔵弾性率」が高すぎる場合には構造体が固くなり、もろくなり易いために、本発明の特殊な表面微細構造を有する構造体においては構造体の表面が摩耗し易くなったり、表面に傷が付き易くなったりするものと考えられる。
【００９７】
貯蔵弾性率や「１８０℃貯蔵弾性率」が適度な範囲である場合には、微細構造体であっても摩擦等の外力を柔軟に逃すことによって、構造体の表面が摩耗したり、表面に傷が付き易くなったりするのを防いでいるものと考えられる。
また、貯蔵弾性率や「１８０℃貯蔵弾性率」が低すぎる場合には構造体が柔らかくなりすぎて、摩擦等の外力に対する機械的な強度が低すぎ、構造体の表面が摩耗し易くなったり、表面に傷が付き易くなったりするものと考えられる。
【００９８】
貯蔵弾性率を調整するためには、また要すれば充分な反応率や硬化性を得るためには、本発明の構造体形成のための材料である重合性組成物の組成（例えば、（メタ）アクリレート化合物の種類や含有量、重合開始剤の種類や含有量等）、重合に用いる光や電子線の照射条件（強度、照射時間、波長、酸素の除去等）、重合に際しての加熱条件（温度、加熱時間、酸素の除去等）等を調整する。
特に、（メタ）アクリレート化合物の全体量に対するポリエチレングリコールジ（メタ）アクリレートの量を５３質量％以上の範囲で含有させることに加えて、ポリエチレングリコールジ（メタ）アクリレートのエチレングリコール鎖の繰返し数が平均で８から２５のものを選択したり、ウレタン（メタ）アクリレートを併用したりすることが、貯蔵弾性率を適度な範囲に調整する上で相乗的な効果がある。
【００９９】
本発明の構造体は、低反射率や高透過性が発現される特殊な表面構造を有するため、その物性にも特殊な物性が要求される。本発明は、上記した特殊な表面微細構造において、表面耐傷性等の機械的強度に優れ、耐汚染性に優れた構造体物性を見出してなされた。
【０１００】
６．構造体の製造方法
本発明の構造体の製造方法は特に限定はないが、例えば下記の方法が好ましい。すなわち、上記重合性組成物を基材上に採取、バーコーター若しくはアプリケーター等の塗工機又はスペーサーを用いて塗布する。構造体が膜状の場合には、均一膜厚になるように塗布する。ここで、「基材」としては、特に限定はないが、ポリエチレンテレフタレート（以下、「ＰＥＴ」と略記する）、トリアセチルセルロース等のフィルムが好適である。次いで、前記表面構造をもった型を貼り合わせる。貼り合わせた後、該フィルム面から紫外線照射若しくは電子線照射及び／又は熱により重合させる。その後、重合性組成物が重合したものを、型から剥離して本発明の構造体を製造する。
【０１０１】
あるいは以下の方法も好ましい。すなわち、前記表面構造をもった型の上に、直接、重合性組成物を採取する。構造体が膜状の場合には、塗工機やスペーサー等で均一膜厚の塗布膜を作成してもよい。重合性組成物が重合したものを、型から剥離して本発明の構造体を製造する。
【０１０２】
また、特に好ましい構造体の製造方法は以下の通りである。すなわち、前記の構造体の製造方法であって、表面に、平均高さ１００ｎｍ以上１０００ｎｍ以下の凹部又は平均深さ１００ｎｍ以上１０００ｎｍ以下の凸部を有し、その凹部又は凸部が、少なくともある一の方向に対し平均周期５０ｎｍ以上４００ｎｍ以下で存在する型に、重合性組成物を供給し、その上から基材を圧着し、該重合性組成物を硬化後、型から剥離することを特徴とする構造体の製造方法である。
【０１０３】
また、表面に、平均高さ１００ｎｍ以上１０００ｎｍ以下の凹部又は平均深さ１００ｎｍ以上１０００ｎｍ以下の凸部を有し、その凹部又は凸部が、少なくともある一の方向に対し平均周期５０ｎｍ以上４００ｎｍ以下で存在する型に、（メタ）アクリレート化合物を含有する重合性組成物を供給し、該重合性組成物を、光照射、電子線照射及び／又は加熱することによって硬化させた後、該型から剥離する構造体の製造方法であって、該（メタ）アクリレート化合物が、該（メタ）アクリレート化合物全体に対して、５３質量％以上のポリエチレングリコールジ（メタ）アクリレートを含有することを特徴とする構造体の製造方法である。
【０１０４】
型は、特に限定はないが、一例として、アルミニウム又はアルミニウム合金に、「陽極酸化」と「それによって得られた陽極酸化皮膜のエッチング」との繰り返しにより、アルミニウム（合金）の表面に、上記の形状を形成させたものが好ましいものとして挙げられる。前記した特許文献１４や特許文献１５に記載の方法によって、好ましく製造することができる。
【０１０５】
本発明の構造体の製造方法を、更に図１を用いて具体的に説明するが、本発明は図１の具体的態様に限定されるものではない。すなわち、型（２）に重合性組成物（１）を適量供給又は塗布し（図１（ａ））、ローラー部側を支点に基材（３）を斜めから貼り合せる（図１（ｂ））。型（２）と重合性組成物（１）と基材（３）が一体となった貼合体を、ローラー（４）へと移動し（図１（ｃ））、ローラー圧着させることにより、型（２）が有する特定の構造を重合性組成物（１）に転写、賦型させる（図１（ｄ））。これを硬化させた後、型（２）から剥離することにより（図１（ｅ））、本発明の目的とする構造体（５）を得る。
【０１０６】
図２は、連続的に構造体を製造する装置の一例の模式図であるが、本発明はこの模式図に限定されるものではない。すなわち、型（２）に重合性組成物（１）を付着させ、ローラー（４）により力を加え、基材（３）を型に対して斜めの方向から貼り合せて、型（２）が有する特定の構造を重合性組成物（１）に転写させる。これを、硬化装置（６）を用いて硬化させた後、型（２）から剥離することにより、本発明の目的とする構造体（５）を得る。支持ローラー（７）は、構造体（５）を上部に引き上げるためのものである。
【０１０７】
ローラー（４）を用いて、斜めから貼り合わせることによって、気泡が入らず欠陥のない構造体（５）が得られる。また、ローラーを用いれば線圧を加えることになるため圧力を大きくでき、そのため大面積の構造体の製造が可能になり、また、圧の調節も容易になる。また、構造体（５）が膜状の場合には、基材と一体となった均一な膜厚と、所定の光学物性を有する構造体の製造が可能になり、更に、連続的に製造できるため生産性に優れたものになる。
【０１０８】
本発明の構造体は、光照射、電子線照射及び／又は加熱によって重合したものであることが必須であるが、光照射の場合の光の波長については特に限定はない。可視光線及び／又は紫外線を含有する光であることが、要すれば光重合開始剤の存在下で良好に（メタ）アクリル基の炭素−炭素間二重結合を重合させる点で好ましい。特に好ましくは紫外線を含有する光である。光源は特に限定はなく、超高圧水銀灯、高圧水銀灯、ハロゲンランプ、無電極ランプ、各種レーザー等公知のものが用いられ得る。電子線の照射の場合、電子線の強度や波長には特に限定はなく、公知の方法が用いられる。
【０１０９】
熱によって重合させる場合は、その温度は特に限定はないが、８０℃以上が好ましく、１００℃以上が特に好ましい。また、２００℃以下が好ましく、１８０℃以下が特に好ましい。重合温度が低すぎる場合は重合が充分に進行しない場合があり、高すぎる場合は重合が不均一になったり、基材の劣化が起こったりする場合がある。加熱時間も特に限定はないが、５秒以上が好ましく、１０秒以上が特に好ましい。また、１０分以下が好ましく、２分以下が特に好ましく、３０秒以下が更に好ましい。
【０１１０】
７．作用・原理
特定の表面構造を有する本発明の構造体の表面において、重合性組成物中の（メタ）アクリレート化合物全体に対して５３質量％以上のポリエチレングリコールジ（メタ）アクリレートが含有されると、柔軟で、優れた機械的強度を与え、表面に傷が付き難く、また、汚れの付き難さや水拭きによる汚れの拭き取り易さ（耐汚染性）等に優れるようになる作用・原理については明らかではなく、また、以下の作用・原理の当てはまる範囲に本発明は限定される訳ではないが、機械的強度の向上については、ポリエチレングリコールジ（メタ）アクリレートの官能基分子間距離が適度であることと、エチレングリコール鎖の分子構造とが相互作用して、表面の凹凸１個１個の微細構造にかかる外力を柔軟に抗する力学物性を持った構造体の表面を形成するためと考えられる。
【０１１１】
そして、汚れの付き難さや水拭きによる汚れの拭き取り易さ、特に水拭きによる汚れの拭き取り性は、表面微細構造体が親水性であるため、付着した汚れ（油）を水拭きすると、その水が親水性表面の凹部にまで濡れ拡がり、汚れ成分と構造体界面に水の層が形成され、拭き取ったときに汚れ成分が容易に拭き取られるものと考えられる。
【０１１２】
また、柔軟な膜質であることも水拭きによる汚れの拭き取り易さの向上に寄与しているものと考えられる。つまり、微細構造が柔軟に動くことによって、水が凹部に入り込むことや、汚れが凹部の外に出て行くのを助け、その結果、水拭きによる汚れの拭き取り易さが向上するものと考えられる。
これに対して、親水性でない場合には、付着した汚れ（油）を水拭きしても、その水が表面の凹部にまで濡れ拡がり難く、特に凹部に入り込んだ汚れ成分が拭き取り難くなってしまうものと考えられる。
【０１１３】
また、特定の表面構造を有する本発明の構造体が前記の貯蔵弾性率を有するとき、適度な柔軟性と特に優れた機械的強度を与え、特に表面に傷が付き難く、耐汚染性に優れるようになる作用・原理については明らかではなく、以下の作用・原理の当てはまる範囲に本発明は限定される訳ではないが、高分子の力学物性を考慮すると、凹凸１個１個の微細な部分の力学物性が特定の範囲の値になることにより、構造体表面が外力に耐えられる性能を有するようになるからであると考えられる。
【実施例】
【０１１４】
以下、本発明を実施例により更に詳細に説明するが、本発明はその要旨を越えない限り、これらに限定されるものではない。
【０１１５】
実施例１
［構造体の製造］
前記式（１）に含まれる「下記の一般式（２）で示されるポリエチレングリコールジアクリレート」において、ｍ＝２４（ｍはエチレングリコールの繰り返し単位数を示す）のものを７０ｇ、下記の式（ａ）で示されるイソホロンジイソシアネートにジペンタエリスリトールペンタアクリレートが２個結合してなるウレタン（メタ）アクリレート（ａ）を３０ｇ、光重合開始剤として、１−ヒドロキシシクロヘキシルフェニルケトン５ｇを撹拌混合して重合性組成物を得た。
【０１１６】
【化３】
2012242525.tif 000005
［式（２）中、ｍは自然数を示す。］
【０１１７】
【化４】
2012242525.tif 000006
［式（ａ）中、Ｘは、ジペンタエリスリトール（６個の水酸基を有する）残基を示す。］
【０１１８】
次いで、その適量をＰＥＴフィルム上に採取して、バーコーターＮＯ２８にて、均一な膜厚になるように塗布した。その後、表面に、平均高さ１５０ｎｍの凸部が平均周期２０５ｎｍで配置された構造をもった型を貼り合わせた。型全体が、重合性組成物に貼り合わされたことを確認して、フュージョン社製ＵＶ照射装置によって、８００ｍＪ／ｃｍ２の紫外線を照射して重合させ、構造体を製造した。
【０１１９】
［評価］
得られた構造体を以下の方法で評価した。結果を表１に示す。
【０１２０】
＜表面耐傷性の評価方法と判定基準＞
構造体の表面上を、新東科学（株）社製の表面試験機ドライボギアＴＹＰＥ−１４ＤＲを用い、２５ｍｍ円柱の平滑な断面にスチールウール＃００００を均一に貼り付け、荷重４００ｇをかけながら、速度１０ｃｍ／秒で１０往復させたときの傷の付き具合を観察した。以下の基準で判定し、４以上を良好、３をやや良好、２以下を不良、とした。
【０１２１】
（判定基準）
５：数本未満の引掻き傷あり
４：数本から１０本の引掻き傷あり
３：２５ｍｍ円柱の半分に引掻き傷あり
２：２５ｍｍ円柱の２／３に引掻き傷あり
１：２５ｍｍ円柱の全面に引掻き傷あり
【０１２２】
＜反射率の測定方法＞
島津製作所製、自記分光光度計「ＵＶ−３１５０」を用い、裏面に黒色テープを貼り付け、構造体の表面の５°入射絶対反射率を測定した。測定波長は、３８０ｎｍから７８０ｎｍとした。
【０１２３】
＜耐汚染性の評価方法と判定基準＞
人差し指の油を付着させ、構造体の表面上に強く押し付け、正面からの目視で指紋汚れがはっきり分かるようにした。その後、市販のティッシュペーパー１枚を３ｃｍ角に包め、水を十分に浸み込ませ（水滴が滴り落ちない程度）、それを手に持って、構造体の表面を、上記指紋汚れを拭き取るように、腕の自荷重位の強さで、５往復させて水拭きした。そして、拭き取り部に残った過剰の水分を乾燥したティッシュペーパーで１回拭き取った。
【０１２４】
その後、上記した反射率の測定方法を用いて、水拭き後の構造体の表面の反射率（％）を測定し、水拭き前の構造体の表面の反射率（％）と比較した。
以下の基準で判定し、反射率の上昇が、０．２ポイント以下（◎、○）を「良好」、０．２ポイントより大きく０．３ポイント以下（△）を「やや良好」、０．３ポイントを超えるもの（×）を「不良」と判断した。
反射率（％）の上昇分（％）を「ポイント」とした。すなわち、例えば、水拭き前の構造体の表面の反射率（％）が０．２％であり、水拭き後の構造体の表面の反射率（％）が０．３％の場合には、反射率（％）の上昇は「０．１ポイント」である。
なお、反射率の上昇値と指紋汚れを目視で観察したときの状態はおおむね以下の通りだった。
【０１２５】
（判定基準）［反射率の上昇値と指紋汚れを目視したときの状態］
◎：０．１ポイント以下。指紋汚れが正面から観察できないし斜めからでも観察できない。
○：０．１ポイントより大きく０．２ポイント以下。指紋汚れが正面から観察できないが斜めからわずかに観察できる。
△：０．２ポイントより大きく０．３ポイント以下。指紋汚れが正面から観察できないが斜めからでは観察できる。
×：０．３ポイントより大きく０．５ポイント以下、指紋汚れが正面からでも観察できる。
【０１２６】
＜接触角＞
「接触角」は、表面に規定した微細凹凸構造を持った構造体に水を滴下し、接線法により求めた水の接触角を言う。接触角の測定は、Dataphysica（Filderstadt）社製の接触角測定装置、Model  OCAH-200を用いて測定を行った。
【０１２７】
＜貯蔵弾性率＞
上記で得られた構造体（１）〜（６）を、それぞれ５ｍｍ×４０ｍｍに切り出して、５ｍｍ×４０ｍｍ×１００μｍのテストピースを作成した。測定は、セイコーインスツルメント社製の動的粘弾性試験機ＤＭＳ６１００を用いて、上記テストピースを、２０ｍｍの方向で挟み、１０Ｈｚの周波数の力を加え、−２０℃〜２００℃の範囲を走査し、２５℃の貯蔵弾性率を測定し、「貯蔵弾性率」とした。
【０１２８】
＜１８０℃貯蔵弾性率＞
上記した２５℃の貯蔵弾性率の測定方法と同様に、−２０℃〜２００℃の範囲を走査し、１８０℃の貯蔵弾性率を測定し、「１８０℃貯蔵弾性率」とした。
【０１２９】
実施例２〜７、比較例１〜１１
表１に示した組成を有する重合性組成物の適量をＰＥＴフィルム上に採取して、実施例１と同様に、均一な膜厚になるように塗布した。その後、実施例１と同様の型を貼り合わせ、同様に重合させ、それぞれの構造体を製造した。なお、表１中の数字の単位は［ｇ］である。
【０１３０】
実施例１、実施例２及び比較例１では、上記一般式（２）で示されるポリエチレングリコールジアクリレートにおいて、ｍ＝２４（ｍはエチレングリコールの平均繰り返し単位数を示す）を表１に記載の量だけ用いた。
【０１３１】
また、実施例３、実施例４、実施例７、比較例２、比較例４及び比較例１１では、上記一般式（２）で示されるポリエチレングリコールジアクリレートにおいて、ｍ＝１４（ｍはエチレングリコールの平均繰り返し単位数を示す）のものを、表１に記載の量（表１中の数字は［ｇ］を示す）用いた。
【０１３２】
また、実施例５、実施例６及び比較例３では、上記一般式（２）で示されるポリエチレングリコールジアクリレートにおいて、ｍ＝９（ｍはエチレングリコールの平均繰り返し単位数を示す）のものを、表１に記載の量（表１中の数字は［ｇ］を示す）用いた。
【０１３３】
表１中、プロピレングリコールジアクリレートにおいても、ｍはプロピレングリコールの平均繰り返し単位数を示す。
【０１３４】
表１中、ウレタン（メタ）アクリレート（ｂ）は、ヘキサメチレンジイソシアネートが３量体化して６員環を形成したヌレート体（３官能イソシアネート）に、ペンタエリスリトールトリアクリレートが３個結合したものを示す。
【０１３５】
【表１】
2012242525.tif 000007
【０１３６】
ポリエチレングリコールジ（メタ）アクリレートを、（メタ）アクリレート化合物全体に対して５３質量％以上含有する実施例１〜７は、表面耐傷性が全て４以上であり、耐汚染性が全て「△」以上（すなわち、水拭き後の反射率の上昇値が０．３ポイント以下）であり、全て総合的に極めて優れたものであった。
【０１３７】
一方、ポリエチレングリコールジ（メタ）アクリレートを含有していても、（メタ）アクリレート化合物全体に対して５３質量％未満しか含有しない比較例１〜４、１１は、表面耐傷性が全て４未満であり、耐汚染性が「×」（すなわち、水拭き後の反射率の上昇値が０．３ポイントより大）であった。
【０１３８】
また、ポリエチレングリコールジ（メタ）アクリレートを含有していない比較例５〜１０は、表面耐傷性が全て３以下であり、耐汚染性が「×」（すなわち、水拭き後の反射率の上昇値が０．３ポイントより大）であった（実際には、全て０．６ポイント上昇であった）。
【０１３９】
比較例は、評価した全ての性能で劣り、総合的にも劣ったものであった。特に、ポリエチレングリコールジ（メタ）アクリレートに代えて、ポリプロピレングリコールジ（メタ）アクリレートを用いた比較例５〜７も、総合的に劣ったものであった。
【０１４０】
また、実施例１〜７から、ポリエチレングリコールジ（メタ）アクリレートとウレタン（メタ）アクリレートの併用が、特に優れた性能を示すことが分かった。
【０１４１】
接触角は、実施例１〜７は全て３５°以下であったが、比較例は全て４０°以上であった。実際には、比較例４の４０°以外は全て６０°と極めて大きかった。これより、接触角が小さい、すなわち親水性の表面を有する構造体において、特に優れた表面耐傷性と耐汚染性が達成できることが分かった。
【０１４２】
２５℃における貯蔵弾性率は、測定した実施例では全て２ＧＰａ以下であったが、測定した比較例では全て２ＧＰａより大きかった。これより、２５℃における貯蔵弾性率が一定値より小さいと、特に優れた表面耐傷性及び耐汚染性を達成できることが分かった。
【０１４３】
また、「１８０℃貯蔵弾性率」は、測定した実施例では全て０．５ＧＰａ未満であったが、比較例で測定したものは全て０．７ＧＰａ以上であった。
【０１４４】
上記表１に示した実施例及び比較例で作製した構造体は、光の反射防止性能及び光の透過改良性能については、何れも良好で優れていた。
【０１４５】
実施例８、９
表２に記載したように、式（２）で表わされるポリエチレングリコールジアクリレートにおいて、繰り返し単位数ｍを１４に固定し、ウレタン（メタ）アクリレート（ａ）との比を、更にポリエチレングリコールジアクリレートが多い方に変化させて評価した。重合性組成物や構造体の製造方法は実施例１と同様であった。表２に記載の量は［質量部］である。結果も合わせて表２に示す。
また、表１中の実施例３、実施例４及び比較例２については、参考のために表２にも記載した。
【０１４６】
【表２】
2012242525.tif 000008
【０１４７】
表２から、ポリエチレングリコールジ（メタ）アクリレートを、（メタ）アクリレート化合物全体に対して５３質量％以上含有する実施例８、９、３、４は、２５℃における貯蔵弾性率が全て２ＧＰａ以下であり、性能も全て総合的に優れたものであったが、ポリエチレングリコールジ（メタ）アクリレートの含有量が少ない比較例２では、３．０３ＧＰａと大きく、性能も優れたものではなかった。
また、１８０℃貯蔵弾性率は、実施例８、９、３、４は、全て０．５ＧＰａ未満（実際には０．４８ＧＰａ以下）であった。
【０１４８】
上記表２に示した実施例及び比較例で作製した構造体は、光の反射防止性能及び光の透過改良性能については、何れも良好で優れていた。
【０１４９】
参考例１、２
重合性組成物を同一にして、表面の構造の違いによる差を検討した。すなわち、実施例３と比較例２のそれぞれの重合性組成物を用い、特殊な表面微細構造を有する構造体に代えて、フラットな表面を有する構造体（型を貼り合わせて型を転写しない構造体）を用いて評価を行なった。
【０１５０】
表３に参考例１（実施例３と同一重合性組成物使用）及び参考例２（比較例２と同一重合性組成物使用）の重合性組成物の成分と評価結果を示す。
表３中、「耐汚染性（目視判定）」は、前記した＜耐汚染性の評価方法と判定基準＞の中の「指紋汚れを目視したときの状態」の判定基準に従って判定した。
【０１５１】
【表３】
2012242525.tif 000009
【０１５２】
接触角は、本発明における微細構造の表面で１８°となり親水性であったが（実施例３）、フラット面では５５°であり親水性とはならなかった（参考例１）。すなわち、特定の材料が、特定の表面の構造をとることで初めて親水性の表面となった。
耐汚染性は、比較例２の重合性組成物は、本発明の微細構造の表面では「×」であったが（比較例２）、フラット面では「◎」となり（参考例２）、特定の表面構造であるが故に耐汚染性が低下していたことが分かった。それに対して、フラット面の参考例２では、耐汚染性が良好なままキープされていた。
【０１５３】
比較例２の重合性組成物では、本発明における微細構造の表面では表面耐傷性が不良であったのに対し、フラット面では良好であった（参考例２）。特定の表面構造であるが故に表面耐傷性が劣る傾向があることが明らかになった。
また、貯蔵弾性率が特定のときに、表面耐傷性の優れる構造体が得られるということが分かった。
【０１５４】
すなわち、フラット面では、「（メタ）アクリレート化合物全体に対して５３質量％以上のポリエチレングリコールジ（メタ）アクリレートを含有する（メタ）アクリレート化合物を含有する重合性組成物が重合した構造体」の表面であっても、接触角は５５°であり親水性とはならなかったが、それでも、耐汚染性は「◎」であり、表面耐傷性は「５」であった（参考例１）。
従って、本発明における微細構造の表面である場合に限り、「（メタ）アクリレート化合物全体に対して５３質量％以上のポリエチレングリコールジ（メタ）アクリレートを含有する（メタ）アクリレート化合物を含有する重合性組成物が重合した構造体」の表面で、接触角は１８°となり親水性となり、それに伴い耐汚染性が「◎」となった（実施例１）。
【０１５５】
これより、フラット面における物性、評価結果等は、本発明における微細構造の表面に対して、全く参考にならないことが分かった。
【産業上の利用可能性】
【０１５６】
本発明の構造体は、光の反射防止性能、光の透過改良性能等に優れているので、良好な視認性を付与することができる。また、機械的強度（表面耐傷性や表面耐摩耗性）、耐汚染性等に優れているので、ＬＣＤ、ＰＤＰ、ＰＤＰ等のＦＰＤ；レンズ；窓板；ショーウィンドー；メーター、ヘッドライト、額、展示ケース等のカバー；等、視認性と表面の性能（傷、汚れ、耐久性等）が要求される分野において好適に利用されるものである。特に、表面に機械的外力が加わり易い用途に好適に利用されるものである。また、より一般に、反射防止、透過性改良、表面保護等の目的のために、広く好適に利用されるものである。
【符号の説明】
【０１５７】
１  重合性組成物
２  型
３  基材
４  ローラー
５  構造体
６  硬化装置
７  支持ローラー
【図１】
2012242525.tif 000011
【図２】
2012242525.tif 000012